СПОСОБ УДАЛЕНИЯ ПЕЧАТНОЙ КРАСКИ С МАКУЛАТУРЫ

1. Способ удаления печатной краски с макулатуры, включающий стадии:
a) превращения макулатуры с печатной краской в водную волокнистую суспензию бумажной массы в пульпере, где печатная краска отделяется от бумажной массы,
b) осуществления флотации волокнистой суспензии для удаления гидрофобных загрязнений, включающих печатную краску, из волокнистой суспензии, при этом флотацию проводят в присутствии химической добавки для удаления печатной краски, включающей модифицированный диоксид кремния, полученный обработкой гидрофильных частиц диоксида кремния гидрофобной органической жидкостью или частицы модифицированного гидрофобной органической жидкостью силиката металла, либо смесь указанных модифицированного диоксида кремния и модифицированного силиката металла.
2. Способ по п.1, отличающийся тем, что химическую добавку для удаления печатной краски вводят в начале стадии разволокнения.
3. Способ по п.1 или 2, отличающийся тем, что химическую добавку для удаления печатной краски вводят в начале стадии разволокнения в твердом виде.
4. Способ по п.3, отличающийся тем, что химическую добавку для удаления печатной краски вводят в виде порошка.
5. Способ по п.1, отличающийся тем, что гидрофобную органическую жидкость распыляют и адсорбируют на гидрофильные частицы диоксида кремния и/или гидрофильные частицы силиката металла.
6. Способ по п.1, отличающийся тем, что модифицированный диоксид кремния и/или модифицированный силикат металла получают обработкой гидрофильных частиц диоксида кремния и/или гидрофильных частиц силиката металла с помощью гидрофобной органической жидкости при температуре не более 90°С.
7. Способ по п.6, отличающийся тем, что температура составляет не более 50°С.
8. Способ по п.1, отличающийся тем, что гидрофобный силикат металла выбирают из группы, состоящей из силикатов щелочноземельных металлов, алюмосиликата и силиката цинка.
9. Способ по п.1, отличающийся тем, что гидрофильный диоксид кремния включает осажденный пористый гидрофильный порошок диоксида кремния и/или гидрофильный силикат металла включает осажденный пористый гидрофильный порошок силиката металла.
10. Способ по п.1 или 9, отличающийся тем, что гидрофильные частицы диоксида кремния и/или гидрофильные частицы силиката металла имеют средний диаметр частиц от 0,5 мкм до 500 мкм.
11. Способ по п.1 или 9, отличающийся тем, что гидрофильные частицы диоксида кремния и/или гидрофильные частицы силиката металла имеют средний диаметр частиц от 0,5 мкм до 100 мкм.
12. Способ по п.1, отличающийся тем, что химическая добавка для удаления печатной краски является диспергируемой в воде и в водной волокнистой суспензии.
13. Способ по п.1, отличающийся тем, что химическая добавка для удаления печатной краски увеличивает выход флотации за счет снижения отходов волокон и наполнителя.
14. Способ по п.1, отличающийся тем, что гидрофобную органическую жидкость выбирают из группы, состоящей из углеводородных масел, сложноэфирных масел, окисленных углеводородных масел, сополимеров полиэтиленоксида и полипропиленоксида, алкоксилированных углеводородов, полипропиленгликолей, жирных спиртов, жирных кислот, кремнийорганических масел, кремнийорганических производных, антиоксидантов и их смесей.
15. Способ по п.1, отличающийся тем, что массовое соотношение гидрофобной органической жидкости и гидрофильного диоксида кремния и/или гидрофильного силиката металла лежит в диапазоне от 10:90 до 70:30.
16. Способ по п.1, отличающийся тем, что химическую добавку для удаления печатной краски вводят в количестве от 0,1 кг/т до 20 кг/т от массы печатной макулатуры.
17. Способ по п.1, отличающийся тем, что химическую добавку для удаления печатной краски вводят в количестве от 0,5 кг/т до 10 кг/т от массы печатной макулатуры.